(57)【要約】【課題】４００ｎｍ以上４１０ｎｍ以下の範囲の波長にある光を、０．８４以上０．８６以下の範囲の開口数を有する光学系により集光し、保護層側から情報信号部に照射することにより、情報信号の記録および再生を行う光記録媒体において、良好な信号特性および高い信頼性を得ることができるようにする。【解決手段】基板２の一主面に、反射層３、下層誘電体層４、記録層５、上層電体層６、光透過層７を順次積層した構成を有する光記録媒体１において、下層誘電体層４を、第１の下層誘電体層および、第１の下層誘電体層を構成する材料と反射層３を構成する材料とが反応することを防止する第２の下層誘電体層から構成し、上層誘電体層を、第１の上層誘電体層および、第１の上層誘電体層を構成する材料と光透過層７を構成する材料とが反応することを防止する第２の上層誘電体層から構成する。【選択図】  図１
2004265465.tif 000002
【特許請求の範囲】
【請求項１】
基板の一主面に、少なくとも、反射層、下層誘電体層、記録層、上層電体層および光透過層が順次積層されて構成され、
４００ｎｍ以上４１０ｎｍ以下の範囲の波長にある光を、０．８４以上０．８６以下の範囲の開口数を有する光学系により集光し、上記光透過層側から上記記録層に照射することにより、情報信号の記録および再生を行う光記録媒体であって、
下層誘電体層は、第１の下層誘電体層および、上記第１の下層誘電体層を構成する材料と反射層を構成する材料とが反応することを防止する第２の下層誘電体層からなり、
上層誘電体層は、第１の上層誘電体層および、上記第１の上層誘電体層を構成する材料と光透過層を構成する材料とが反応することを防止する第２の上層誘電体層からなる
ことを特徴とする光記録媒体。
【請求項２】
上記上層誘電体層および上記下層誘電体層を構成する材料の消衰係数ｋが、０＜ｋ≦３の関係を満たすことを特徴とする請求項１記載の光記録媒体。
【請求項３】
上記第１の下層誘電体層が硫化亜鉛と酸化シリコンとの混合体からなり、上記第２の下層誘電体層が窒化シリコンからなることを特徴とする請求項１記載の光記録媒体。
【請求項４】
上記第１の上層誘電体層が硫化亜鉛と酸化シリコンとの混合体からなり、上記第２の上層誘電体層が窒化シリコンからなることを特徴とする請求項１記載の光記録媒体。
【請求項５】
上記記録層が、相変化記録層であることを特徴とする請求項１記載の光記録媒体。
【請求項６】
上記相変化記録層がＳｂＴｅ系合金材料からなり、上記反射層がＡｇ系合金材料からなることを特徴とする請求項５記載の光記録媒体。
【請求項７】
上記ＳｂＴｅ系合金材料がＧｅ、ＳｂおよびＴｅからなり、上記Ａｇ系合金材料がＡｇ、ＮｄおよびＣｕからなることを特徴とする請求項６記載の光記録媒体。
【請求項８】
上記相変化記録層において、Ｇｅの含有率が２原子パーセント以上８原子パーセント以下であり、Ｔｅに対するＳｂの比率が３．４倍以上４．０倍以下であり
上記反射層において、Ｎｄの含有率が０．４原子パーセント以上０．７原子パーセント以下であり、Ｃｕの含有率が０．６原子パーセント以上０．９原子パーセント以下である
ことを特徴とする請求項７記載の光記録媒体。
【請求項９】
上記相変化記録層において、Ｇｅの含有率が、２原子パーセント以上８原子パーセント以下であり、Ｔｅに対するＳｂの比率が４．２倍以上４．８倍以下であり、
上記反射層において、Ｎｄの含有率が０．４原子パーセント以上０．７原子パーセント以下、Ｃｕの含有率が０．６原子パーセント以上０．９原子パーセント以下である
ことを特徴とする請求項７記載の光記録媒体。
【請求項１０】
上記反射層の厚さが８０ｎｍ以上１４０ｎｍ以下、
上記第２の下層誘電体層の厚さが８ｎｍ以上１４ｎｍ以下、
上記第１の下層誘電体層の厚さが４ｎｍ以上１０ｎｍ以下、
上記記録層の厚さが８ｎｍ以上１６ｎｍ以下、
上記第１の上層誘電体層の厚さが４ｎｍ以上１２ｎｍ以下、
上記第２の上層誘電体層の厚さが３６ｎｍ以上４６ｎｍ以下
であることを特徴とする請求項１記載の光記録媒体。
【請求項１１】
上記光透過層が、光透過性シートと、上記光透過性シートを基板に貼り合わせるための接着層とからなることを特徴とする請求項１記載の光記録媒体。
【請求項１２】
上記接着層が感圧性粘着剤からなることを特徴とする請求項１０記載の光記録媒体。
【請求項１３】
上記接着層が紫外線硬化樹脂からなることを特徴とする請求項１０記載の光記録媒体。
【請求項１４】
基板の一主面に、少なくとも、反射層、下層誘電体層、記録層、上層電体層および光透過層を順次積層した構成を有し、
４００ｎｍ以上４１０ｎｍ以下の範囲の波長にある光を、０．８４以上０．８６以下の範囲の開口数を有する光学系により集光し、上記光透過層側から上記記録層に照射することにより、情報信号の記録および再生を行う光記録媒体の製造方法であって、
基板の一主面に反射層を形成する工程と、
第１の下層誘電体層および、上記第１の下層誘電体層を構成する材料と反射層を構成する材料とが反応することを防止する第２の下層誘電体層を上記反射層上に積層させることにより、下層誘電体層を形成する工程と、
上記下層誘電体層上に記録層を形成する工程と、
第１の上層誘電体層および、上記第１の上層誘電体層を構成する材料と光透過層を構成する材料とが反応することを防止する第２の上層誘電体層を上記記録層上に積層させることにより、上層誘電体を形成する工程と、
上記上層誘電体層上に光透過層を形成する工程と
を備えることを特徴とする光記録媒体の製造方法。
【請求項１５】
上記上層誘電体層および上記下層誘電体層を構成する材料の消衰係数ｋが、０＜ｋ≦３の関係を満たすことを特徴とする請求項１４記載の光記録媒体の製造方法。
【請求項１６】
上記第１の下層誘電体層が硫化亜鉛と酸化シリコンとの混合体からなり、上記第２の下層誘電体層が窒化シリコンからなることを特徴とする請求項１４記載の光記録媒体の製造方法。
【請求項１７】
上記第１の上層誘電体層が硫化亜鉛と酸化シリコンとの混合体からなり、上記第２の上層誘電体層が窒化シリコンからなることを特徴とする請求項１４記載の光記録媒体の製造方法。
【請求項１８】
上記記録層が、相変化記録層であることを特徴とする請求項１４記載の光記録媒体の製造方法。
【請求項１９】
上記相変化記録層がＳｂＴｅ系合金材料からなり、上記反射層がＡｇ系合金材料からなることを特徴とする請求項１８記載の光記録媒体の製造方法。
【請求項２０】
上記ＳｂＴｅ系合金材料がＧｅ、ＳｂおよびＴｅからなり、上記Ａｇ系合金材料がＡｇ、ＮｄおよびＣｕからなることを特徴とする請求項１９記載の光記録媒体の製造方法。
【請求項２１】
上記相変化記録層において、Ｇｅの含有率が２原子パーセント以上８原子パーセント以下であり、Ｔｅに対するＳｂの比率が３．４倍以上４．０倍以下であり
上記反射層において、Ｎｄの含有率が０．４原子パーセント以上０．７原子パーセント以下であり、Ｃｕの含有率が０．６原子パーセント以上０．９原子パーセント以下である
ことを特徴とする請求項２０記載の光記録媒体の製造方法。
【請求項２２】
上記相変化記録層において、Ｇｅの含有率が、２原子パーセント以上８原子パーセント以下であり、Ｔｅに対するＳｂの比率が４．２倍以上４．８倍以下であり、
上記反射層において、Ｎｄの含有率が０．４原子パーセント以上０．７原子パーセント以下、Ｃｕの含有率が０．６原子パーセント以上０．９原子パーセント以下である
ことを特徴とする請求項２０記載の光記録媒体の製造方法。
【請求項２３】
上記反射層の厚さが８０ｎｍ以上１４０ｎｍ以下、
上記第２の下層誘電体層の厚さが８ｎｍ以上１４ｎｍ以下、
上記第１の下層誘電体層の厚さが４ｎｍ以上１０ｎｍ以下、
上記記録層の厚さが８ｎｍ以上１６ｎｍ以下、
上記第１の上層誘電体層の厚さが４ｎｍ以上１２ｎｍ以下、
上記第２の上層誘電体層の厚さが３６ｎｍ以上４６ｎｍ以下
であることを特徴とする請求項１４記載の光記録媒体の製造方法。
【請求項２４】
上記光透過層が、接着層により光透過性シートを上記上層誘電体層に貼り合わせることにより形成されることを特徴とする請求項１４記載の光記録媒体の製造方法。
【請求項２５】
上記接着層が感圧性粘着剤からなることを特徴とする請求項２４記載の光記録媒体の製造方法。
【請求項２６】
上記接着層が紫外線硬化樹脂からなることを特徴とする請求項２４記載の光記録媒体の製造方法。
【発明の詳細な説明】
【０００１】
【発明の属する技術分野】
この発明は、光記録媒体およびその製造方法に関し、特に、情報信号部を保護する保護層が設けられた側からレーザ光を照射することにより、情報信号の記録および再生が行われる光記録媒体に適用して好適なものである。
【０００２】
【従来の技術】
情報記録の分野において、光学情報記録方式に関するさまざまな研究、開発が進められている。この光学情報記録方式は、（１）非接触で記録および／または再生可能である、（２）磁気記録方式に比して一桁以上高い記録密度を達成可能である、（３）安価な大容量ファイルの実現可能であるなど多くの利点を有する。このため、産業用から民生用まで幅広い用途への適用が考えられている。
【０００３】
この光学情報記録方式を用いた光記録媒体は、再生専用型、書換可能型、追記型に分類することができる。再生専用型の光記録媒体は、現在、最も広く普及した光記録媒体であり、この光記録媒体として、例えばＣＤ−ＤＡ（ＣＤ−Ｄｉｇｉｔａｌ  Ａｕｄｉｏ）、ＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ−ＲＯＭ（Ｄｉｇｉｔａｌ  Ｖｅｒｓａｔｉｌｅ  Ｄｉｓｃ−Ｒｅａｄ  Ｏｎｌｙ  Ｍｅｍｏｒｙ）などを挙げることができる。
【０００４】
書換可能型の光記録媒体は、情報の消去や書き換えができる記録媒体であり、光磁気記録媒体、相変化記録媒体に分類することができる。光磁気記録媒体は、熱磁気記録と磁気光学再生とを利用した光記録媒体であり、この光記録媒体として、例えばＭＯ（Ｍａｇｎｅｔｏ  Ｏｐｔｉｃａｌ）やＭＤ（Ｍｉｎｉ  Ｄｉｓｃ）を挙げることができる。一方、相変化記録媒体は、結晶−アモルファスの構造相変化を利用した光記録媒体であり、この光記録媒体として、例えばＣＤ−ＲＷ（Ｃｏｍｐａｃｔ  Ｄｉｓｃ  ＲｅＷｒｉｔａｂｌｅ）、ＤＶＤ−ＲＷ（Ｄｉｇｉｔａｌ  Ｖｅｒｓａｔｉｌｅ  Ｄｉｓｃ−ＲｅＷｒｉｔａｂｌｅ）などを挙げることができる。
【０００５】
追記型の光記録媒体は、情報の消去や書換は出来ないが、場所を変えて追加して記録することができる光記録媒体であり、この光記録媒体として、例えばＣＤ−Ｒ（Ｃｏｍｐａｃｔ  Ｄｉｓｃ  Ｒｅｃｏｒｄａｂｌｅ）、ＤＶＤ−Ｒ（Ｄｉｇｉｔａｌ  Ｖｅｒｓａｔｉｌｅ  Ｄｉｓｃ−Ｒｅｃｏｒｄａｂｌｅ）などを挙げることができる。
【０００６】
また、光記録媒体を、単板型（例えば、ＣＤ、ＣＤ−Ｒ、ＣＤ−ＲＷ）、貼り合わせ型（例えば、ＤＶＤ−ＲＯＭ、ＤＶＤ−Ｒ、ＤＶＤ−ＲＷ）に大別することができる。
【０００７】
まず、単板型の光記録媒体の構成の例として、ＣＤおよびＣＤ−ＲＷの構成について示す。ＣＤは、情報信号に応じた凹凸パターンが形成された透明基板上に、アルミニウムからなる反射層、この反射層を大気中の水分や酸素から保護するための保護層が順次積層された構成を有する。
【０００８】
ＣＤ−ＲＷは、ランドやグルーブなどの凹凸パターンが形成された透明基板の一主面に、窒化珪素からなる透明誘電体層、カルコゲン化合物からなる相変化記録層、窒化珪素からなる透明誘電体層、アルミニウムからなる反射層が順次積層された構成を有する。なお、情報信号の記録／再生は、透明基板側から光を相変化記録層に対して照射することにより行われる。
【０００９】
次に、貼り合わせ型の光記録媒体の構成の例として、ＤＶＤ−ＲＷの構成について示す。図１３に、ＤＶＤ−ＲＷの構成を示す。図１２に示すように、ＤＶＤ−ＲＷは、誘電体層１０２、記録層１０３、誘電体層１０４、反射層１０５が一主面に順次積層された基板１０１と、反射層１１２が一主面に積層された基板１１１とを、接着層１２０を介して貼り合せて構成される。
【００１０】
このような構成を有するＤＶＤでは、波長６５０ｎｍのレーザ光を出力する半導体レーザと、ＮＡが０．６の対物レンズとを備える光学系を用いることにより、ＣＤの約８倍に相当する、４．７ＧＢの記録容量を実現することが可能となっている。このため、ＤＶＤは、画像、音楽、コンピュータデータなどの多様なデータを記録するために用いられている。
【００１１】
ところで、近年では、上述した従来の光記録媒媒体よりさらに大容量を有する、片面にＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式で４時間に相当するデータを記録可能な次世代の光記録媒体が提案されている（例えば、特許文献１参照）。
【００１２】
【特許文献１】
特願平９−１０９６６０号公報（第２−３頁）
【００１３】
この次世代の光記録媒体では、家庭用ビデオディスクレコーダーとして４時間の記録再生を可能とすることにより、現在主流とされているビデオテープレコーダーＶＴＲ（Ｖｉｄｅｏ  Ｔａｐｅ  Ｒｅｃｏｒｄｅｒ）に代わる新しい記録媒体としての機能を備えることを目的としている。
【００１４】
また、この次世代の光記録媒体においては、音楽データが記録されたディジタルオーディオディスクと同じ形状、サイズとすることにより、ディジタルオーディオディスクの手軽さ、使い勝手に慣れ親しんだユーザーにとって使いやすい製品とすることも考えられている。
【００１５】
さらに、この次世代の光記録媒体においては、形状をディスク状とすることにより、ディスク形状の最大の特徴であるアクセスの速さを利用し、小型、簡便な記録媒体というだけでなく、瞬時の録画再生やトリックプレイや編集といった多彩な機能を盛り込むことも考えられている。
【００１６】
上述の次世代の光記録媒体を提供するためには、８ＧＢ以上の記録容量を実現することが必要となる。そこで、ＥＣＣ（Ｅｒｒｏｒ  Ｃｏｒｒｅｃｔｉｎｇ  Ｃｏｄｅ）や変調方式といった信号フォーマットをＤＶＤの方式としたままで、８ＧＢ以上の記憶容量を確保する方法が検討されている。
【００１７】
この検討によれば、８ＧＢ以上の記録容量を実現するためには、開口数ＮＡと情報信号の記録／再生に用いられるレーザ光の波長λとが、下記式を満たす必要がある。
【００１８】
４．７×（０．６５／０．６０×ＮＡ／λ）２≧８
これを書き直すと、
ＮＡ／λ≧１．２０
となる。
【００１９】
この関係式によれば、８ＧＢ以上の記録容量を実現するには、情報信号の記録／再生に用いられるレーザ光を短波長化するとともに、対物レンズの開口数ＮＡ（ｎｕｍｅｒｉｃａｌ  ａｐｅｒｔｕｒｅ）を大きくすることが必要となる。
【００２０】
ところが、対物レンズの高ＮＡ化を進めていくと、ディスクの傾きによって生じる光の収差が大きくなり、光学ピックアップの光軸に対する、ディスク面の傾き（チルト）の許容量が小さくなるという問題が生じてしまう。
【００２１】
そこで、基板上の一主面に形成された情報信号部上に、レーザ光を透過可能な光透過層を形成した次世代の光記録媒体が提案されている。この光記録媒体では、基板側からではなく、情報信号部上に形成された光透過層側から光を照射することにより、情報信号の記録および／あるいは再生が行われる。
【００２２】
以下に、この次世代の光記録媒体の構成の例を示す。再生専用型の次世代の光記録媒体は、例えば、基板の凹凸が形成された側の一主面上に、金属からなる反射層、光を透過する薄層である光透過層を順次積層した構成を有する。
【００２３】
また、書換可能型の次世代の光記録媒体は、例えば、基板の凹凸が形成された側の一主面に、金属からなる反射層、記録層（例えば、光磁気記録層あるいは相変化型記録層）、光透過層を順次形成した構成を有する。
【００２４】
次世代の相変化記録媒体は、具体的には以下のような構成を有する。情報信号の記録および再生を行う際に光学系のスポット光を導くための案内溝となる凹凸部が形成された基板の一主面上に、反射層、誘電体層、相変化型記録層、誘電体層を順次積層して記録層とし、その上に光透過層を形成した構成を有する。
【００２５】
【発明が解決しようとする課題】
ところが、本発明者が、上述の次世代の光記録媒体の製造を繰り返し行い、この次世代の光記録媒体に関して種々実験を行い、この実験結果に基づいて種々検討を行った結果、上述の次世代の光記録媒体では、良好な信号特性および高い信頼性を得ることができないという問題を知見するに至った。
【００２６】
また、近年では、番組などの録画を継続しながら、すでに録画済みの部分を再生することができる追いかけ再生（録画同時再生）などの更なる機能向上が要望されている。この要望に応えるためには、４．５５４ｍ／ｓ以上５．２８ｍ／ｓ以下の範囲から選ばれる線速度を基準として、この基準の２倍の線速度などの高い線速度により情報信号を記録した場合にも、良好な信号特性および高い信頼性を得られるようにする必要がある。
【００２７】
ところが、上述の従来の次世代の光記録媒体では、上述したような高い線速度により情報信号を記録した場合には、良好な信号特性および高い信頼性を得ることができないという問題がある。
【００２８】
したがって、この発明の目的は、４００ｎｍ以上４１０ｎｍ以下の範囲の波長にある光を、０．８４以上０．８６以下の範囲の開口数を有する光学系により集光し、光透過層を介して情報信号部に照射することにより、情報信号の記録および再生を行う光記録媒体において、良好な信号特性および高い信頼性を得ることができる光記録媒体およびその製造方法を提供することにある。
【００２９】
また、この発明の目的は、４００ｎｍ以上４１０ｎｍ以下の範囲の波長にある光を、０．８４以上０．８６以下の範囲の開口数を有する光学系により集光し、上記光透過層を介して上記情報信号部に照射することにより、情報信号の記録および再生を行う光記録媒体において、４．５５４ｍ／ｓ以上５．２８ｍ／ｓ以下の範囲から選ばれる線速度を基準として、この基準の２倍の線速度などの高い線速度により情報信号を記録した場合にも、良好な信号特性および高い信頼性を得ることができる光記録媒体およびその製造方法を提供することにある。
【００３０】
【課題を解決するための手段】
上記課題を解決するために、本願第１の発明は、基板の一主面に、少なくとも、反射層、下層誘電体層、記録層、上層電体層および光透過層が順次積層されて構成され、
４００ｎｍ以上４１０ｎｍ以下の範囲の波長にある光を、０．８４以上０．８６以下の範囲の開口数を有する光学系により集光し、光透過層側から記録層に照射することにより、情報信号の記録および再生を行う光記録媒体であって、
下層誘電体層は、第１の下層誘電体層および、第１の下層誘電体層を構成する材料と反射層を構成する材料とが反応することを防止する第２の下層誘電体層からなり、
上層誘電体層は、第１の上層誘電体層および、第１の上層誘電体層を構成する材料と光透過層を構成する材料とが反応することを防止する第２の上層誘電体層からなる
ことを特徴とする光記録媒体である。
【００３１】
本願第２の発明は、基板の一主面に、少なくとも、反射層、下層誘電体層、記録層、上層電体層および光透過層を順次積層した構成を有し、
４００ｎｍ以上４１０ｎｍ以下の範囲の波長にある光を、０．８４以上０．８６以下の範囲の開口数を有する光学系により集光し、光透過層側から記録層に照射することにより、情報信号の記録および再生を行う光記録媒体の製造方法であって、
基板の一主面に反射層を形成する工程と、
第１の下層誘電体層および、第１の下層誘電体層を構成する材料と反射層を構成する材料とが反応することを防止する第２の下層誘電体層を反射層上に積層させることにより、下層誘電体層を形成する工程と、
下層誘電体層上に記録層を形成する工程と、
第１の上層誘電体層および、第１の上層誘電体層を構成する材料と光透過層を構成する材料とが反応することを防止する第２の上層誘電体層を記録層上に積層させることにより、上層誘電体を形成する工程と、
上層誘電体層上に光透過層を形成する工程と
を備えることを特徴とする光記録媒体の製造方法である。
【００３２】
この発明によれば、下層誘電体層は、第１の下層誘電体層および、第１の下層誘電体層を構成する材料と反射層を構成する材料とが反応することを防止する第２の下層誘電体層からなり、上層誘電体層は、第１の上層誘電体層および、第１の上層誘電体層を構成する材料と光透過層を構成する材料とが反応することを防止する第２の上層誘電体層からなるため、第１の下層誘電体層を構成する材料と反射層を構成する材料とが反応することを防止することができ、かつ、第１の上層誘電体層を構成する材料と光透過層を構成する材料とが反応することを防止することができる。
【００３３】
【発明の実施の形態】
以下、この発明の実施形態について図面を参照しながら説明する。なお、以下の実施形態の全図においては、同一または対応する部分には同一の符号を付す。
【００３４】
図１は、この発明の一実施形態による光ディスクの構成の一例を示す断面図である。図１に示すように、この一実施形態による光ディスク１は、基板２の一主面上に、反射層３、下層誘電体層４、記録層５、上層誘電体層６、光透過層７を順次積層した構成を有する。
【００３５】
なお、この一実施形態による光ディスクでは、案内溝のトラックピッチＰ、基板２のスキューΘ、情報信号の再生および／または記録に用いられる光学ピックアップの開口数ＮＡ、情報信号の再生および／または記録に用いられるレーザ光の波長λ、光透過層７の厚さｔが、以下の関係式（１）〜（４）を満たすようにすることにより、８ＧＢ以上の記録容量を実現可能となる。
Ｐ≦０．６４（μｍ）・・・（１）
Θ≦±８４．１１５（λ／ＮＡ３／ｔ）・・・（２）
λ≦０．６４（μｍ）・・・（３）
ＮＡ／λ≧１．２０・・・（４）
【００３６】
ここで、波長λが４００ｎｍ以上４１０ｎｍ以下、開口数ＮＡが０．８４以上０．８６以下、データビット長（ｄａｔａ  ｂｉｔ  ｌｅｎｇｔｈ）が０．１０３５μｍ以上０．１２μｍ以下から選ばれる。例えば、波長λが４０５ｎｍ、開口数ＮＡが０．８５、データビット長が０．１２μｍ、トラックピッチが０．３２μｍに選ばれる。
【００３７】
開口数ＮＡが０．８４以下であり、波長λが４１０ｎｍ以上である場合には、スポット径ｄ（ｄ∝λ／ＮＡ）の大きさが所望とする径より大きくなり、８ＧＢ以上の記録容量を可能とする高記録密度を実現することができなくなってしまう。一方、開口数ＮＡが０．８６以上であり、波長λが４００ｎｍ以下である場合には、記録面と光軸の傾きの許容量（チルト・マージン）を確保するために光透過層７をさらに薄くすることが必要となるため、光透過層７の厚み誤差を許容範囲に収めることが困難となってしまう。すなわち、信号品質を維持することが困難になってしまう。
【００３８】
基板２は、中央にセンターホール（図示せず）が形成された円環形状を有する。この基板２の反射層３が形成される側の一主面には、情報再生用のピット列あるいは情報の記録再生を行う際に光学スポットを導くための案内溝となる凹凸部（図示せず）が形成されている。この基板２の厚さは、０．３ｍｍ〜１．２ｍｍから選ばれ、例えば１．１ｍｍに選ばれる。
【００３９】
基板２の材料としては、例えばポリカーボネート系樹脂、ポリオレフィン系樹脂、またはアクリル系樹脂などのプラスチック材料や、ガラスなどが用いられる。なお、コストを考慮した場合には、基板２の材料として、プラスチック材料を用いることが好ましい。
【００４０】
反射層３の材料は、例えば、反射層３の反射機能および熱伝導を考慮して選ばれる。すなわち、記録再生用に用いられるレーザ光の波長に対して反射能を有するとともに、熱伝導率が例えば４．０×１０−２〜４．５×１０２Ｊ／ｍ・Ｋ・ｓ（４．０×１０−４〜４．５Ｊ／ｃｍ・Ｋ・ｓ）の範囲内の値を有する金属元素、半金属元素、およびこれらの化合物または混合物から選ばれる。具体的には、反射層３の材料として、Ａｌ、Ａｇ、Ａｕ、Ｎｉ、Ｃｒ、Ｔｉ、Ｐｄ、Ｃｏ、Ｓｉ、Ｔａ、Ｗ、Ｍｏ、Ｇｅなどの単体、またはこれらの単体を主成分とする合金を挙げることができる。そして、実用性の面を考慮すると、これらのうちのＡｌ系、Ａｇ系、Ａｕ系、Ｓｉ系またはＧｅ系の材料が好ましい。なお、反射層３の材料として合金を用いる場合には、例えば、ＡｌＣｕ、ＡｌＴｉ、ＡｌＣｒ、ＡｌＣｏ、ＡｌＭｇＳｉ、ＡｇＰｄＣｕ、ＡｇＰｄＴｉ、ＡｇＣｕＴｉ、ＡｇＰｄＣａ、ＡｇＰｄＭｇ、ＡｇＰｄＦｅ、ＡｇまたはＳｉＢなどが好ましい。
【００４１】
この反射層３を、例えばＡｇ、Ｎｄ、ＣｕからなるＡｇ系合金により構成した場合、Ｎｄの含有率を０．４原子パーセント以上０．７原子パーセント以下、Ｃｕの含有率を０．６原子パーセント以上０．９原子パーセント以下に選択することが好ましい。
【００４２】
また、反射層３の厚さは、８０ｎｍ以上１４０ｎｍ以下に選ばれることが好ましく、例えば１００ｎｍに選ばれる。反射層３の厚さを８０ｎｍ未満にすると、記録層５において生じる熱の拡散が十分にできず、熱冷却が不十分になってしまい、再生時に再生パワーによりジッター特性が低下してしまう。他方、反射層３の厚さを１４０ｎｍより大きくすると、熱特性や光学的な特性に影響が生じることはないが、反射層３に生じる応力により、スキューなどの機械的特性に影響を与えてしまい、所望の特性を得ることができなくなってしまう。
【００４３】
下層誘電体層４および上層誘電体層６は、複数の誘電体層を積層することにより構成される。積層された誘電体層は、記録再生用のレーザ光に対して、吸収能が低い材料から構成され、好適には、消衰係数ｋが０＜ｋ≦３の関係を満たす材料より構成される。
【００４４】
図２に、下層誘電体層４および上層誘電体層６の構成の一例を示す。下層誘電体層４は、第１の下層誘電体層１２および、この第１の下層誘電体層を構成する材料と反射層３を構成する材料とが反応することを防止する第２の下層誘電体層１１から構成される。上層誘電体層６は、第１の上層誘電体層１３および、この第１の上層誘電体層１３を構成する材料と光透過層７を構成する材料とが反応することを防止する第２の上層誘電体層１４から構成される。第２の下層誘電体層１１および第２の上層誘電体層１４は、Ｓｉ３Ｎ４からなる。第１の下層誘電体層１２および第１の上層誘電体層は、ＺｎＳ−ＳｉＯ２混合体、好ましくは、モル比率が約４：１のＺｎＳ−ＳｉＯ２混合体からなる
【００４５】
第２の下層誘電体層１１の厚さは、８ｎｍ以上１４ｎｍ以下から選ばれることが好ましく、例えば１０ｎｍに選ばれる。第２の下層誘電体層４の厚さを８ｎｍ未満にすると、第１の下層誘電体層１２を構成する材料である硫黄（Ｓ）が拡散することにより、反射層３が腐食してしまう。これに対し、第２の下層誘電体層４の厚さを１４ｎｍより大きくすると、反射率が減少して所望の信号特性が得られなくなってしまう。
【００４６】
第１の下層誘電体層１２の厚さは、４ｎｍ以上１０ｎｍ以下から選ばれることが好ましく、例えば６ｎｍに選ばれる。第１の下層誘電体層１２の厚さを４ｎｍ未満とすると、均一な厚さを有する第１の下層誘電体層１２を形成することが困難となってしまう。これに対し、１０ｎｍより大きくすると、反射率が減少して所望の信号特性が得られなくなってしまう。
【００４７】
第１の上層誘電体層１３の厚さは、４ｎｍ以上１２ｎｍ以下から選ばれることが好ましく、例えば６ｎｍに選ばれる。第１の上層誘電体層１３の厚さを４ｎｍ未満とすると、均一な厚さを有する第１の上層誘電体層１３を形成することが困難となってしまう。これに対し、第１の上層誘電体層１３の厚さを１２ｎｍより大きくすると、熱が記録層５内に蓄熱されやすくなり、再生安定性を劣化を招いてしまう。
【００４８】
第２の上層誘電体層１４の厚さは、３６ｎｍ以上４６ｎｍ以下から選ばれることが好ましく、例えば４２ｎｍに選ばれる。第２の上層誘電体層１４の厚さを３６ｎｍ未満に選ぶと、反射率が増加し、４６ｎｍより大きく選ぶと、反射率が減少してしまう。
【００４９】
記録層５は、結晶−アモルファスの構造相変化を利用して情報信号を記録する相変化記録層である。この記録層５の材料として、好ましくはカルコゲン化合物が選ばれ、より好ましくはＳｂＴｅ系合金材料が選ばれる。このＳｂＴｅ系合金材料として、好ましくはＧｅ、Ｓｂ、Ｔｅが選ばれる。この場合、好ましくは、Ｇｅの含有率が２原子パーセント以上８原子パーセント以下、Ｔｅに対するＳｂの比率が３．４倍以上４．０倍以下に選ばれる。より好ましくは、Ｇｅの含有率が２原子パーセント以上８原子パーセント以下、Ｔｅに対するＳｂの比率が４．２倍以上４．８倍以下に選ばれる。
【００５０】
記録層５の厚さは、６ｎｍ以上１６ｎｍ以下から選ばれることが好ましく、例えば１０ｎｍに選ばれる。記録層５の厚さを、６ｎｍ未満に選ぶと、十分な再生耐久性を得ることが困難となってしまう。これに対し、１６ｎｍより大きいと、記録感度が悪くなるため、情報信号を記録することが困難となってしまう。
【００５１】
光透過層７は、平面円環形状を有する光透過性シート（フィルム）と、この光透過性シートを上層誘電体層６に貼り合わせるための接着層（共に図示せず）とから構成される。接着層は、例えば紫外線硬化樹脂あるいは感圧性粘着剤からなる。
【００５２】
光透過性シートは、記録／再生に用いられるレーザ光に対して、吸収能が低い材料からなることが好ましく、具体的には透過率が９０パーセント以上の材料からなることが好ましい。具体的には、光透過性シートは、例えばポリカーボネート樹脂材料やポリオレフィン系樹脂からなる。
【００５３】
例えば、光透過性シートの材料として、ポリカーボネート（ＰＣ）を用いる場合、熱膨張係数が７．０×１０−５（１／℃）程度、曲げ弾性率が２．４×１０４（ＭＰａ）程度の材料が用いられる。また、光透過性シートの材料として、ポリオレフィン系樹脂（例えばゼオネックス（登録商標））を用いる場合、熱膨張係数が６．０×１０−５（１／℃）程度、曲げ弾性率が２．３×１０４（ＭＰａ）程度の材料が用いられる。
【００５４】
また、この光透過性シートの厚さは、３μｍ〜１７７μｍの範囲内から選ばれ、例えば、接着層との合計の厚さが例えば１００μｍになるように選ばれる。このような薄い光透過層７と、０．８５程度の高ＮＡ化された対物レンズとを組み合わせることによって、高密度記録を実現することができる。
【００５５】
この一実施形態による光透過性シートは、例えば、ポリカーボネート樹脂などの材料を押出機に投入し、ヒータ（図示せず）を用いて２５０〜３００℃の温度で溶融させ、複数個の冷却ロールを用いてシート状に成形し、基板２に合わせた形状に裁断することにより形成される。
【００５６】
また、光透過層７の表面上にゴミが付着したり、キズがついたりすることを防止する目的で、有機系あるいは無機系の材料からなる保護層をさらに形成してもよい。この場合にも記録再生を行うレーザの波長に対して吸収能を殆ど有しない材料が望ましい。
【００５７】
例えば、光透過層７の厚さｔを１０μｍ〜１７７μｍとし、光透過層の厚さのばらつきをΔｔとしたときに、光記録媒体に対し情報の再生および／または記録を行う光学系のＮＡ、波長λの間に下記式に示すような関係が成り立てば、記憶容量を８ＧＢとすることが可能であり、従来の記録再生装置と同様の記録再生装置を使用して高記録容量化を図ることが可能である。
Δｔ＝±５．２６（λ／ＮＡ４）
【００５８】
次に、この発明の一実施形態による光ディスクの製造方法について説明する。
【００５９】
ここで、この一実施形態による光ディスク１の製造に用いられるスパッタリング装置について説明する。このスパッタリング装置は、基板自転可能な枚葉式の静止対向型スパッタリング装置である。
【００６０】
図３に、光ディスク１を製造するために用いられるスパッタリング装置を示す。図３に示すように、このスパッタリング装置は、成層室となる真空チャンバ２１、この真空チャンバ２１内の真空状態を制御する真空制御部２２、プラズマ放電用ＤＣ高圧電源２３、このプラズマ放電用ＤＣ高圧電源２３と電源ライン２４を通じて接続されているスパッタリングカソード部２５、このスパッタリングカソード部２５と所定の距離を持って対向配置されているパレット２６、およびＡｒなどの不活性ガスや反応ガスといったスパッタガスを真空チャンバ２１内に供給するためのスパッタガス供給部２７を有して構成されている。
【００６１】
スパッタリングカソード部２５は、負電極として機能するターゲット２８、このターゲット２８を固着するように構成されたバッキングプレート２９および、このバッキングプレート２９のターゲット２８が固着される面とは反対側の面に設けられた磁石系３０を備える。
【００６２】
また、正電極として機能するパレット２６と、負電極として機能するターゲット２８とから、一対の電極が構成されている。パレット２６上には、スパッタリングカソード部２５と対向するように、被成層体である基板２がディスクベース３３を間にはさんで取り付けられる。この際、内周マスク３１および外周マスク３２とにより、基板２の内周部および外周部が覆われる。
【００６３】
また、パレット２６のディスクベース３３が取り付けられる面とは反対側の面に、パレット２６を、基板２の面内方向に回転させ、これによって基板２を自転させるための基板自転駆動部３４が連動可能に設けられている。
【００６４】
また、スパッタリング装置２０においては、図４Ａに示すような平面円環状を有する被成層体としての基板２と、図４Ｂに示すような円板形状を有する成層材料からなるターゲット２８とは、図４Ｃに示すように、それらの平面的な位置関係において、基板２の中心Ｏと、ターゲット２８の中心Ｏ′とがほぼ一致するように配置される。また、基板２は、図３に示す基板自転駆動部３４により、その中心Ｏの周りで自転させることができるように構成されている。
【００６５】
以上のようにして、この一実施形態における光ディスクの製造に用いられるスパッタリング装置２０が構成されている。
【００６６】
なお、以下の製造プロセスにおいて、各層の成層にそれぞれ用いられるスパッタリン装置は同一の構成を有するため、上述したＤＣスパッタリング装置２０におけると同様の符号を用いる。
【００６７】
まず、基板２を、例えばＡｇＭ（Ｍ：添加物）からなるターゲット２８が設置された第１のスパッタリング装置２０に対して搬入し、パレット２６に固定する。次に、真空チャンバ２１内が所定の圧力になるまで真空引きする。次に、例えばＡｒガスを真空チャンバ２１内に導入し、スパッタリングを行うことにより、例えばＡｇ系合金からなる反射層３を基板２の一主面に形成する。
このスパッタリングプロセスにおける成膜条件の一例を以下に示す。
真空到達度：１．０×１０−５Ｐａ
雰囲気：１．０〜３．０×１００Ｐａ
投入電力：１〜３ｋＷｈ
【００６８】
次に、基板２を、例えばＳｉターゲットが設置された第２のスパッタリング装置２０に搬入し、パレット２６に固定する。そして、真空チャンバ２１内が所定の圧力になるまで真空引きする。次に、例えばＡｒガスおよび窒素を真空チャンバ２１内に導入し、スパッタリングを行うことにより、例えばＳｉ３Ｎ４からなる第２の下層誘電体層１１を反射層３上に形成する。
このスパッタリングプロセスにおける成膜条件の一例を以下に示す。
真空到達度：１．０×１０−５Ｐａ
雰囲気：１．０〜３．０×１００Ｐａ
投入電力：１〜３ｋＷｈ
窒素ガス量：３０ｓｃｃｍ
【００６９】
次に、基板２を、例えばＺｎＳ−ＳｉＯ２混合体からなるターゲット２８が設置された第３のスパッタリング装置２０に搬入し、パレット２６に固定する。次に、真空チャンバ２１内の所定の圧力になるまで真空引きする。その後、真空チャンバ２１内に、例えばＡｒガスなどの不活性ガスを導入し、スパッタリングを行うことにより、例えばＺｎＳ−ＳｉＯ２混合体からなる第１の下層誘電体層１２を第２の下層誘電体層１１上に形成する。
このスパッタリングプロセスにおける成膜条件の一例を以下に示す。
真空到達度：１．０×１０−５Ｐａ
雰囲気：１．０〜３．０×１００Ｐａ
投入電力：１〜３ｋＷｈ
【００７０】
次に、基板２を、例えばＳｂＴｅ合金からなるターゲット２８が設置された第４のスパッタリング装置２０に搬入し、パレット２６に固定する。次に、真空チャンバ２１内を所定の圧力になるまで真空引きする。その後、例えばＡｒガスなどの不活性ガスを真空チャンバ２１内に導入し、スパッタリングを行うことにより、例えばＳｂＴｅ系合金からなる記録層５を第１の下層誘電体層１２上に形成する。
このスパッタリングプロセスにおける成膜条件の一例を以下に示す。
真空到達度：１．０×１０−５Ｐａ
雰囲気：１．０〜３．０×１００Ｐａ
投入電力：１〜３ｋＷｈ
【００７１】
次に、基板２を、例えばＺｎＳ−ＳｉＯ２混合体からなるターゲット２８が設置された第５のスパッタリング装置２０に搬入し、パレット２６に固定する。次に、真空チャンバ２１内の所定の圧力になるまで真空引きする。その後、例えばＡｒガスなどの不活性ガスを真空チャンバ２１内に導入し、スパッタリングを行うことにより、例えばＺｎＳ−ＳｉＯ２混合体からなる第１の上層誘電体層１３を記録層５上に形成する。
このスパッタリングプロセスにおける成膜条件の一例を以下に示す。
真空到達度：１．０×１０−５Ｐａ
雰囲気：１．０〜３．０×１００Ｐａ
投入電力：１〜３ｋＷｈ
【００７２】
次に、第１の上層誘電体層１３が形成された基板２を、例えばＳｉからなるターゲットが設置された第６のスパッタリング装置に搬入し、パレット２６に固定する。そして、真空チャンバ２１内が所定の圧力になるまで真空引きする。次に、例えばＡｒガスおよび窒素を真空チャンバ２１内に導入し、スパッタリングを行うことにより、基板２の一主面上に、例えばＳｉ３Ｎ４からなる第２の上層誘電体層１４を第１の上層誘電体層１３上に形成する。
このスパッタリングプロセスにおける成膜条件の一例を以下に示す。
真空到達度：１．０×１０−５Ｐａ
雰囲気：１．０〜３．０×１００Ｐａ
投入電力：１〜３ｋＷｈ
窒素ガス量：３０ｓｃｃｍ
【００７３】
その後、基板２を、貼り合わせ装置（図示省略）の所定位置に搬入する。そして、平面円環形状の光透過性シートを、このシート一主面に予め均一に塗布された感圧性粘着剤（ＰＳＡ）を用いて、基板２上の各層が形成された側に貼り合わせる。これにより、基板２上に形成された各層を覆うように、光透過層７が形成される。
【００７４】
以上により、図１に示す光ディスク１が製造される。なお、以上のようにして光ディスク１を製造した後、初期化装置により記録層５の状態を結晶状態にすることが好ましい。
【００７５】
この発明の一実施形態によれば、以下の効果を得ることができる。
第１の下層誘電体層１２を構成する材料と反射層３を構成する材料とが反応することを防止することができるとともに、第１の上層誘電体層１３を構成する材料と光透過層７を構成する材料とが反応することを防止することができる。したがって、光ディスクの腐食などを防止し、良好な信号特性を得ることができる。
【００７６】
また、記録層５を、Ｇｅ、Ｓｂ、ＴｅからなるＳｂＴｅ系合金材料から構成する場合、Ｇｅの含有率を２原子パーセント以上８原子パーセント以下、Ｔｅに対するＳｂの比率を３．４倍以上４．０倍以下に選ぶことにより、４．５５４ｍ／ｓ以上５．２８ｍ／ｓ以下の範囲から選ばれる線速度により情報信号を記録した場合に、ジッター値および記録感度などを向上させ、良好な信号特性を得ることができる。
【００７７】
また、記録層５を、Ｇｅ、Ｓｂ、ＴｅからなるＳｂＴｅ系合金材料から構成する場合、Ｇｅの含有率を２原子パーセント以上８原子パーセント以下、Ｔｅに対するＳｂの比率を４．２倍以上４．８倍以下に選ぶことにより、４．５５４ｍ／ｓ以上５．２８ｍ／ｓ以下の範囲から選ばれる線速度を基準として、その２倍の線速度により情報信号を記録した場合にも、ジッター値および記録感度を向上させ、良好な信号特性を得ることができる。
【００７８】
【実施例】
次に、光ディスクの実施例について説明する。図５、６、７および８に、実施例の条件およびその評価結果を示す。まず、図５、７および８を参照しながら、実施例の光ディスクについて説明する。
【００７９】
＜実施例１〜４＞
実施例１〜４は、基板２上に、ＡｇＮｄＣｕからなる反射層３、Ｓｉ３Ｎ４からなる第２の下層誘電体層１１、ＺｎＳ−ＳｉＯ２混合体からなる第１の下層誘電体層１２、ＧｅＳｂＴｅからなる記録層５、ＺｎＳ−ＳｉＯ２混合体からなる第１の上層誘電体層１３、Ｓｉ３Ｎ４からなる第２の上層誘電体層１４、光透過層７を積層してなる。基板２は、直径１２０ｍｍ、厚さ１．１ｍｍを有する。反射層３を形成する側の一主面には、グルーブ、ランドと称する凹凸が形成されており、この凹凸の繰り返し幅（トラックピッチ）は、０．３２μｍである。また、反射層３におけるＮｄの含有率は０．４原子パーセント、Ｃｕの含有率は０．６パー原子セントである。また、光透過層７は、平面円環形状を有する光透過性シートを、この光透過性シートの一主面に予め均一に塗布された感圧性粘着剤（ＰＳＡ）からなる接着層を介して、上層誘電体層６に対して貼り合わせることにより形成されたものである。
【００８０】
また、実施例１〜４は、互いに異なる厚さの反射層３を有し、この反射層３の厚さは、実施例１〜４の順に、６０ｎｍ、８０ｎｍ、１２０ｎｍ、１４０ｎｍである。それに対して、反射層３以外の各層の厚さは同一であり、第２の下層誘電体層１１、第１の下層誘電体層１２、記録層５、第１の上層誘電体層１３、第２の上層誘電体層１４は、それぞれ、８ｎｍ、６ｎｍ、１０ｎｍ、８ｎｍ、４０ｎｍの厚さを有する。
【００８１】
反射層３、第１の下層誘電体層１２、記録層５、第１の上層誘電体層１３の成膜条件を以下に示す。
真空到達度：１．０×１０−５Ｐａ
雰囲気：３．０×１００Ｐａ
投入電力：３ｋＷｈ
ガス種：Ａｒガス
第２の下層誘電体層１１および第２の上層誘電体層１４の成膜条件を以下に示す。
真空到達度：１．０×１０−５Ｐａ
雰囲気：３．０×１００Ｐａ
投入電力：３ｋＷｈ
ガス種：Ａｒガスおよび窒素ガス
窒素ガス量：３０ｓｃｃｍ
なお、反射層３の膜厚の決定は、成膜時間と膜厚との関係により検量線を作成し、その検量線に基いて適宜時間を調整して求めた。
【００８２】
＜実施例５〜８＞
実施例５〜８は、互いに異なる厚さを有する第２の下層誘電体層１１を有し、この第２の下層誘電体層１１の厚さは、実施例５〜８の順に、４ｎｍ、８ｎｍ、１４ｎｍ、１８ｎｍである。それに対して、第２の下層誘電体層１１以外の各層の厚さは同一であり、反射層３、第１の下層誘電体層１２、記録層５、第１の上層誘電体層１３、第２の上層誘電体層１４、それぞれ、１００ｎｍ、６ｎｍ、１０ｎｍ、８ｎｍ、４０ｎｍの厚さを有する。なお、第２の下層誘電体層１１の膜厚の決定は、成膜時間と膜厚との関係により検量線を作成し、その検量線に基いて適宜時間を調整して求めた。これ以外のことは、実施例１〜４と同様である。
【００８３】
＜実施例９〜１１＞
実施例９〜１１は、互いに異なる厚さを有する第１の下層誘電体層１２を有し、この第１の下層誘電体層１２の厚さは、実施例９〜１１の順に、それぞれ、４ｎｍ、１０ｎｍ、１２ｎｍである。それに対して、第１の下層誘電体層１２以外の各層の厚さは同一であり、反射層３、第２の下層誘電体層１１、記録層５、第１の上層誘電体層１３、第２の上層誘電体層１４は、それぞれ、１００ｎｍ、８ｎｍ、１０ｎｍ、８ｎｍ、４０ｎｍの厚さを有する。なお、第１の下層誘電体層１２の膜厚の決定は、成膜時間と膜厚との関係により検量線を作成し、その検量線に基いて適宜時間を調整して求めた。これ以外のことは、実施例１〜４と同様である。
【００８４】
＜実施例１２〜１５＞
実施例１２〜１５は、互いに異なる厚さを有する記録層５を有し、記録層５の厚さは、実施例１２〜１５の順に、６ｎｍ、８ｎｍ、１６ｎｍ、１８ｎｍである。それに対して、記録層５以外の層の厚さは同一であり、反射層３、第２の下層誘電体層１１、第１の下層誘電体層１２、第１の上層誘電体層１３、第２の上層誘電体層１４は、それぞれ、１００ｎｍ、８ｎｍ、６ｎｍ、８ｎｍ、４０ｎｍの厚さを有する。なお、記録層５の膜厚の決定は、成膜時間と膜厚との関係により検量線を作成し、その検量線に基いて適宜時間を調整して求めた。これ以外のことは、実施例１〜４と同様である。
【００８５】
＜実施例１６〜１８＞
実施例１６〜１８は、互いに異なる厚さを有する第１の上層誘電体層１３を有し、第１の上層誘電体層１３の厚さは、実施例１６〜１８の順に、４ｎｍ、１０ｎｍ、１２ｎｍである。それに対して、第１の上層誘電体層１３以外の各層の厚さは同一であり、反射層３、第２の下層誘電体層１１、第１の下層誘電体層１２、記録層５、第２の上層誘電体層１４は、それぞれ、１００ｎｍ、８ｎｍ、６ｎｍ、１０ｎｍ、４０ｎｍの厚さを有する。なお、第１の上層電体層１３の膜厚の決定は、成膜時間と膜厚との関係により検量線を作成し、その検量線に基いて適宜時間を調整して求めた。これ以外のことは、実施例１〜４と同様である。
【００８６】
＜実施例１９〜２２＞
実施例１９〜２２は、互いに異なる厚さを有する第２の上層誘電体層１４を有し、第２の上層誘電体層１４の厚さは、実施例１９〜２２の順に、３０ｎｍ、３６ｎｍ、４６ｎｍ、５０ｎｍである。それに対して、第２の上層誘電体層１４以外の各層の厚さは同一であり、反射層３、第２の下層誘電体層１１、第１の下層誘電体層１２、記録層５、第１の上層誘電体層１３は、それぞれ、１００ｎｍ、８ｎｍ、６ｎｍ、１０ｎｍ、８ｎｍの厚さを有する。なお、第２の上層誘電体層１４の膜厚の決定は、成膜時間と膜厚との関係により検量線を作成し、その検量線に基いて適宜時間を調整して求めた。これ以外のことは、実施例１〜４と同様である。
【００８７】
＜比較例＞
比較例は、実施例１の第１の下層誘電体層１２および第１の上層誘電体層１３を省略した構成を有する。反射層３、第２の下層誘電体層１１、記録層５、第２の上層誘電体層１４の厚さは、それぞれ、１００ｎｍ、１８ｎｍ、１０ｎｍ、５０ｎｍである。これ以外のことは、実施例１と同様である。
【００８８】
＜実施例２３，２４＞
実施例２３の反射層３におけるＮｄの含有率は０．４原子パーセント、Ｃｕの含有率は０．６原子パーセントである。一方、実施例２４の反射層３におけるＮｄの含有率は０．７原子パーセント、Ｃｕの含有率は０．９原子パーセントである。
【００８９】
また、実施例２３および２４における反射層３、第２の下層誘電体層１１、第１の下層誘電体層１２、記録層５、第１の上層誘電体層１３、第２の上層誘電体層１４は、それぞれ、１００ｎｍ、８ｎｍ、６ｎｍ、１０ｎｍ、８ｎｍ、４０ｎｍの厚さを有する。これ以外のことは、実施例１〜４と同様である。
【００９０】
＜実施例２５〜３０＞
実施例２５〜３０の記録層５に含有されたＴｅに対するＳｂの比率は、実施例２５〜３０の順に、３．２、３．４、３．７、４、４．４、４．７である。実施例２５〜３０の記録層５に含有されるＧｅの含有率は、４原子パーセントである。
【００９１】
また、実施例２５〜３０の反射層３、第２の下層誘電体層１１、第１の下層誘電体層１２、記録層５、第１の上層誘電体層１３、第２の上層誘電体層１４の層厚は、それそれ、１００ｎｍ、１０ｎｍ、５ｎｍ、１２ｎｍ、６ｎｍ、４２ｎｍである。これ以外のことは、実施例１〜４と同様である。
【００９２】
＜実施例３１〜３４＞
実施例３１〜３４の記録層５に含有されたＧｅは、実施例３１〜３４の順に、０原子パーセント、２原子パーセント、８原子パーセント、１０原子パーセントである。実施例３１〜３４の記録層５に含有されたＴｅに対するＳｂの比率は、３．６である。
【００９３】
また、実施例３１〜３４の反射層３、第２の下層誘電体層１１、第１の下層誘電体層１２、記録層５、第１の上層誘電体層１３、第２の上層誘電体層１４の層厚は、それそれ、１００ｎｍ、１０ｎｍ、５ｎｍ、１２ｎｍ、６ｎｍ、４２ｎｍである。これ以外のことは、実施例１〜４と同様である。
【００９４】
＜実施例３５〜４０＞
実施例３５〜４０の記録層５に含有されたＴｅに対するＳｂの比率は、実施例３５〜４０の順に、３．７、４、４．２、４．４、４．８、５である。実施例３５〜４０の記録層５に含有されるＧｅの含有率は、４原子パーセントである。
【００９５】
また、実施例３５〜４０の反射層３、第２の下層誘電体層１１、第１の下層誘電体層１２、記録層５、第１の上層誘電体層１３、第２の上層誘電体層１４の層厚は、それそれ、１００ｎｍ、８ｎｍ、６ｎｍ、１０ｎｍ、８ｎｍ、４０ｎｍである。これ以外のことは、実施例１〜４と同様である。
【００９６】
＜実施例４１〜４４＞
実施例４１〜４４の記録層５に含有されたＧｅは、実施例４１〜４４の順に、０原子パーセント、２原子パーセント、８原子パーセント、１０原子パーセントである。実施例４１〜４４の記録層５に含有されたＴｅに対するＳｂの比率は、４．２である。
【００９７】
また、実施例４１〜４４の反射層３、第２の下層誘電体層１１、第１の下層誘電体層１２、記録層５、第１の上層誘電体層１３、第２の上層誘電体層１４の層厚は、それそれ、１００ｎｍ、８ｎｍ、６ｎｍ、１０ｎｍ、８ｎｍ、４０ｎｍである。これ以外のことは、実施例１〜４と同様である。
【００９８】
本発明者は、図６に示すように、上述した実施例１〜２４および比較例に対して、線速度５．２８ｍ／ｓ（１×）により情報信号の記録を行い、グルーブの反射率、変調度、記録感度、再生耐久性、耐食性を評価した。また、上述した実施例１〜２４および比較例に対して、１０．５６ｍ／ｓ（２×）により情報信号の記録を行い、変調度、記録感度を評価した。なお、情報信号の記録に際しては、実施例１〜２４および比較例の記録層５の状態を、初期化装置により結晶状態にした。
【００９９】
図９に、実施例１〜２４の評価に際して用いられる記録発光パターンを示す。また、線速度以外の情報信号記録時の各条件を以下に示す。
レーザ光の波長４０５ｎｍ
開口数ＮＡ０．８５
データビット長０．１２μｍ
【０１００】
グルーブの反射率の評価方法
反射率が１２パーセント以上２４パーセント以下の範囲にある場合を、反射率が良好と判定し、反射率が１２パーセントより小さいあるいは２４パーセントより大きい場合を反射率が不良と判定した。なお、図６では、反射率が良好である実施例を「○」により示し、反射率が不良である実施例を「×」により示した。
【０１０１】
変調度の評価方法
変調度が４０パーセントより大きい場合を、変調度が良好と判定し、変調度が４０パーセント以下の場合を、変調度が不良であると判定した。なお、図６では、変調度が良好な実施例を「○」により示し、変調度が不良である実施例を「×」により示した。
【０１０２】
記録感度の評価方法
図９に示すようなストラテジを用い、Ｐｐ並びにＰｅを最適化した。次にそのＰｐ／Ｐｅの比率を一定として、ＰｗをスイープしてＪｉｔｔｅｒミニマムとなるパワー（Ｐｐ）を求めた。１×記録（線速度５．２８ｍ／ｓ）の記録の場合は、５．２ｍＷ以下を「○」により示し、それ以上である実施例を「×」により示した。また、２×記録（線速度１０．５６ｍ／ｓ）の場合には、６ｍＷ以下を「○」により示し、それ以上である実施例を「×」により示した。
【０１０３】
再生耐久性の評価方法
０．３ｍＷで１００万回の再生を行った後、記録された情報信号の再生を適切に行えた場合を、耐久性が良好と判定し、記録された情報信号の再生を適切に行えなかった場合を、耐久性が不良と判定した。なお、図６では、再生耐久性が良好である実施例を「○」により示し、再生耐久性が不良である実施例を「×」により示した。
【０１０４】
耐食性の評価方法
実施例１〜２４および比較例を、温度８０℃、湿度８５パーセントの環境下に、４００時間保持した後、実施例１〜２４および比較例に腐食が発生しているか否かを判別した。図６では、腐食が発生していない良好な実施例を「○」により示し、腐食が発生した不良な実施例を「×」により示した。
【０１０５】
図６より、反射層３の厚さを８０ｎｍ以上１４０ｎｍ以下、第２の下層誘電体層１１の厚さを８ｎｍ以上１４ｎｍ以下、第１の下層誘電体層１２を４ｎｍ以上１０ｎｍ以下、記録層５の厚さ５を８ｎｍ以上１６ｎｍ以下、第１の上層誘電体層１３の厚さを４ｎｍ以上１２ｎｍ以下、第２の上層誘電体層１４の厚さを３６ｎｍ以上４６ｎｍ以下にすることにより、良好な信号特性を得ることができ、かつ、耐食性を向上させることができることが分かる。
【０１０６】
また、本発明者は、実施例１〜２４および比較例のオーバライト（ＤＯＷ：Ｄｉｒｅｃｔ  Ｏｖｅｒ−Ｗｒｉｔｅ）記録特性を測定し、評価を行った。以下に、便宜上、実施例２３および比較例のオーバライト特性の測定結果を示す。
【０１０７】
図１０に、実施例２３および比較例におけるオーバライト記録特性を示す。図１０より、実施例２３では、比較例に比べ、オーバライト特性およびボトムジッター特性が大幅に向上していることを確認することができる。
【０１０８】
また、本発明者は、実施例１〜２４のクロスライト込みの記録特性を測定した。以下に、便宜上、実施例２３のクロスライト込みの記録特性の測定結果を示す。
【０１０９】
図１１に、実施例２３のクロスライト込みの記録特性を示す。図１１より、実施例２３では、線速度５．２８ｍ／ｓ（１×）および線速度１０．５６ｍ／ｓ（２×）ともに、良好なジッター特性および記録感度を得ることができることが分かる。
【０１１０】
また、図７に示すように、本発明者は、上述した実施例２５〜３３に対して、線速度５．２８ｍ／ｓ（１×）により情報信号の記録を行い、ジッター値、記録感度および保存特性を評価した。なお、評価に際して用いられる記録発行パターンおよび情報信号記録時の各条件は、実施例１〜２４の評価に際して用いられたものと同様である。
【０１１１】
ジッター値の評価方法
ジッター値が９パーセントより小さい場合を、ジッター値が良好と判定し、ジッター値が９パーセント以上の場合を、ジッター値が不良と判定した。図７では、ジッター値が良好である実施例を「○」により示し、ジッター値が不良である実施例を「×」により示した。
【０１１２】
記録感度の評価方法
図９に示すようなストラテジを用い、Ｐｐ並びにＰｅを最適化した。次にそのＰｐ／Ｐｅの比率を一定として、ＰｗをスイープしてＪｉｔｔｅｒミニマムとなるパワー（Ｐｐ）を求めた。１×記録のみの記録の場合は、５．２ｍＷ以下を「○」により示し、それ以上である実施例を「×」により示した。
【０１１３】
保存特性の評価方法
実施例２５〜３４を、温度８０℃、湿度８５パーセントの環境下に、２００時間保持した後、ジッター値の測定を行った。ジッター値が９パーセントより小さい場合を、ジッター値が良好と判定し、ジッター値が９パーセント以上の場合を、ジッター値が不良と判定した。図７では、ジッター値が良好である実施例を「○」により示し、ジッター値が不良である実施例を「×」により示した。
【０１１４】
図７より、記録層がＧｅ、Ｓｂ、Ｔｅからなる場合、Ｇｅの含有率を２原子パーセント以上８原子パーセント以下に選択し、Ｔｅに対するＳｂの比率が３．４倍以上４．０倍以下に選択することにより、線速度５．２８ｍ／ｓ（１×）、レーザ波長４０５ｎｍ、ＮＡ０．８５、データビット長０．１２μｍの条件により情報信号の記録を行った場合に、良好なジッター値、記録感度および保存特性を得ることができる。
【０１１５】
さらに、図８に示すように、本発明者は、上述した実施例３５〜４４に対して、線速度５．２８ｍ／ｓ（１×）および線速度１０．５６ｍ／ｓ（２×）により情報信号を記録し、ジッター値、記録感度および保存特性を評価した。なお、評価に際して用いられる記録発行パターンおよび情報信号記録時の各条件は、実施例１〜２４の評価に際して用いられたものと同様である。
【０１１６】
ジッター値の評価方法
ジッター値が１２．５パーセントより小さい場合を、ジッター値が良好と判定し、ジッター値が１２．５パーセント以上の場合を、ジッター値が不良と判定した。図８では、ジッター値が良好である実施例を「○」により示し、ジッター値が不良である実施例を「×」により示した。
【０１１７】
記録感度の評価方法
図９に示すようなストラテジを用い、Ｐｐ並びにＰｅを最適化した。次にそのＰｐ／Ｐｅの比率を一定として、ＰｗをスイープしてＪｉｔｔｅｒミニマムとなるパワー（Ｐｐ）を求めた。１×記録、ならびに２×記録において、６ｍＷ以下を「○」により示し、それ以上である実施例を「×」により示した。
【０１１８】
保存特性の評価方法
実施例３５〜４４を、温度８０℃、湿度８５パーセントの環境下に、２００時間保持した後、ジッター値の測定を行った。ジッター値が１２．５パーセントより小さい場合を、ジッター値が良好と判定し、ジッター値が１２．５パーセント以上の場合を、ジッター値が不良と判定した。図８では、ジッター値が良好である実施例を「○」により示し、ジッター値が不良である実施例を「×」により示した。
【０１１９】
図８より、記録層がＧｅ、Ｓｂ、Ｔｅからなる場合、Ｇｅの含有率を２原子パーセント以上８原子パーセント以下に選択し、Ｔｅに対するＳｂの比率が４．２倍以上４．８倍以下に選択することにより、線速度１０．５６ｍ／ｓ（２×）、レーザ波長４０５ｎｍ、ＮＡ０．８５、データビット長０．１２μｍの条件により情報信号の記録を行った場合にも、良好なジッター値、記録感度および保存特性を得ることができる。
【０１２０】
以上、この発明の実施形態について具体的に説明したが、この発明は、上述の実施形態に限定されるものではなく、この発明の技術的思想に基づく各種の変形が可能である。
【０１２１】
例えば、上述の実施形態において挙げた数値はあくまでも例に過ぎず、必要に応じてこれと異なる数値を用いてもよい。
【０１２２】
上述の一実施形態による光ディスクの製造方法では、基板２上に、各層を順次積層することにより光ディスク１を形成することにより、光ディスク１を製造する例について示したが、光ディスクの製造方法はこれに限られるものではない。
【０１２３】
例えば、案内溝が形成された光透過層上に多層膜を積層し、最後に平滑な支持基板を形成するようにしてもよい。光透過層に凹凸の溝トラックを形成する方法として、例えば、射出成型（インジェクション）法、フォトポリマー法（２Ｐ法：Ｐｈｏｔｏ  Ｐｏｌｙｍｅｒｉｚａｔｉｏｎ）、圧着・加圧により凹凸の転写する方法等を用いることができる。ただし、光透過層上に凹凸を形成する工程あるいは多層膜を成層する工程は必ずしも容易ではないので、量産等を考えた場合には、上述の一実施形態による光ディスクの製造方法を用いるほうが好ましい。
【０１２４】
また、上述した一実施形態では、光透過性シートを、この光透過性シートの一主面に予め均一に塗布された感圧性粘着剤を介して、基板２に貼り合わせることにより、光透過層７を形成する場合を例として示したが、光透過層７の形成方法はこれに限られるものではない。
【０１２５】
例えば、光透過性シートの一主面と第２の上層誘電体層６との間に紫外線硬化樹脂を塗布し、紫外線を照射し硬化させることにより、光透過層７を形成するようにしてもよい。
【０１２６】
また、例えば上述の一実施形態においては、ＤＣスパッタリング装置として、１枚のディスク基板に対して１つのターゲットとを対向させた、静止対向型枚葉式スパッタリング装置を用い、それらの平面的な位置関係を図４に示すようにしているが、この発明は、必ずしも静止対向型枚葉式スパッタリング装置に限定されるものではなく、図１２Ａに示すようにパレット２６に複数枚（図１２Ａ中、８枚）の基板２を固定するとともに、図１２Ｂに示すように真空チャンバ２１に複数のターゲット２８を固定し、図１２Ｃに示す位置関係で矢印ｂ方向にパレット２６を回転させつつ複数枚の基板２に対して成膜を行うようにした、スパッタリング装置に適用することも可能である。
【０１２７】
【発明の効果】
以上説明したように、請求項１および１４にかかる発明によれば、第１の下層誘電体層を構成する材料と反射層を構成する材料とが反応することを防止することができ、かつ、第１の上層誘電体層を構成する材料と光透過層を構成する材料とが反応することを防止することができるため、良好な信号特性および高い信頼性を得ることができる。
【０１２８】
請求項９および２２にかかる発明によれば、高速度により光記録媒体を駆動し、情報信号の記録を行った場合にも、良好な信号特性を得ることができる。
【図面の簡単な説明】
【図１】この発明の一実施形態による光ディスクの構成の一例を示す断面図である。
【図２】この発明の一実施形態による光ディスクの上層誘電体層および下層誘電体層の構成の一例を示す断面図である。
【図３】この発明の一実施形態による光ディスクの製造に用いられるＤＣスパッタリング装置の一例を示す。
【図４】この発明の一実施形態による基板と、ターゲットと、これらの平面的な位置関係とを示す平面図である。
【図５】実施例１〜２４の条件を示す表である。
【図６】実施例１〜２４の評価結果を示す表である。
【図７】実施例２５〜３３の条件およびその評価結果を示す表である。
【図８】実施例３４〜４３の条件およびその評価結果を示す表である。
【図９】実施例に記録される情報信号の波形を示す略線図である。
【図１０】実施例２３および比較例のオーバライト記録特性を示すグラフである。
【図１１】実施例２３のクロスライト込みの記録特性を示す。
【図１２】この発明の一実施形態による光ディスクの製造に用いられるＤＣスパッタリング装置の他の例を示す。
【図１３】従来のＤＶＤ−ＲＷの構成を示す断面図である。
【符号の説明】
１・・・光ディスク、２・・・基板、３・・・反射層、４・・・下層誘電体層、５・・・記録層、６・・・上層誘電体層、７・・・光透過層、１１・・・第２の下層誘電体層、１２・・・第１の下層誘電体層、１３・・・第１の上層誘電体層、１４・・・第２の上層誘電体層
【図１】
2004265465.tif 000003
【図２】
2004265465.tif 000004
【図３】
2004265465.tif 000005
【図４】
2004265465.tif 000006
【図５】
2004265465.tif 000007
【図６】
2004265465.tif 000008
【図７】
2004265465.tif 000009
【図８】
2004265465.tif 000010
【図９】
2004265465.tif 000011
【図１０】
2004265465.tif 000012
【図１１】
2004265465.tif 000013
【図１２】
2004265465.tif 000014
【図１３】
2004265465.tif 000015
【手続補正書】
【提出日】平成16年4月28日(2004.4.28)
【手続補正１】
【補正対象書類名】明細書
【補正対象項目名】特許請求の範囲
【補正方法】変更
【補正の内容】
【特許請求の範囲】
【請求項１】
基板の一主面に、少なくとも、反射層、下層誘電体層、記録層、上層電体層および光透過層が順次積層されて構成され、
４００ｎｍ以上４１０ｎｍ以下の範囲の波長にある光を、０．８４以上０．８６以下の範囲の開口数を有する光学系により集光し、上記光透過層側から上記記録層に照射することにより、情報信号の記録および再生を行う光記録媒体であって、
下層誘電体層は、第１の下層誘電体層および、上記第１の下層誘電体層を構成する材料と反射層を構成する材料とが反応することを防止する第２の下層誘電体層からなり、
上層誘電体層は、第１の上層誘電体層および、上記第１の上層誘電体層を構成する材料と光透過層を構成する材料とが反応することを防止する第２の上層誘電体層からなる
ことを特徴とする光記録媒体。
【請求項２】
上記上層誘電体層および上記下層誘電体層を構成する材料の消衰係数ｋが、０＜ｋ≦３の関係を満たすことを特徴とする請求項１記載の光記録媒体。
【請求項３】
上記第１の下層誘電体層が硫化亜鉛と酸化シリコンとの混合体からなり、上記第２の下層誘電体層が窒化シリコンからなることを特徴とする請求項１記載の光記録媒体。
【請求項４】
上記第１の上層誘電体層が硫化亜鉛と酸化シリコンとの混合体からなり、上記第２の上層誘電体層が窒化シリコンからなることを特徴とする請求項１記載の光記録媒体。
【請求項５】
上記記録層が、相変化記録層であることを特徴とする請求項１記載の光記録媒体。
【請求項６】
上記相変化記録層がＳｂＴｅ系合金材料からなり、上記反射層がＡｇ系合金材料からなることを特徴とする請求項５記載の光記録媒体。
【請求項７】
上記ＳｂＴｅ系合金材料がＧｅ、ＳｂおよびＴｅからなり、上記Ａｇ系合金材料がＡｇ、ＮｄおよびＣｕからなることを特徴とする請求項６記載の光記録媒体。
【請求項８】
上記相変化記録層において、Ｇｅの含有率が２原子パーセント以上８原子パーセント以下であり、Ｔｅに対するＳｂの比率が３．４倍以上４．０倍以下であり
上記反射層において、Ｎｄの含有率が０．４原子パーセント以上０．７原子パーセント以下であり、Ｃｕの含有率が０．６原子パーセント以上０．９原子パーセント以下である
ことを特徴とする請求項７記載の光記録媒体。
【請求項９】
上記相変化記録層において、Ｇｅの含有率が、２原子パーセント以上８原子パーセント以下であり、Ｔｅに対するＳｂの比率が４．２倍以上４．８倍以下であり、
上記反射層において、Ｎｄの含有率が０．４原子パーセント以上０．７原子パーセント以下、Ｃｕの含有率が０．６原子パーセント以上０．９原子パーセント以下である
ことを特徴とする請求項７記載の光記録媒体。
【請求項１０】
上記反射層の厚さが８０ｎｍ以上１４０ｎｍ以下、
上記第２の下層誘電体層の厚さが８ｎｍ以上１４ｎｍ以下、
上記第１の下層誘電体層の厚さが４ｎｍ以上１０ｎｍ以下、
上記記録層の厚さが８ｎｍ以上１６ｎｍ以下、
上記第１の上層誘電体層の厚さが４ｎｍ以上１２ｎｍ以下、
上記第２の上層誘電体層の厚さが３６ｎｍ以上４６ｎｍ以下
であることを特徴とする請求項１記載の光記録媒体。
【請求項１１】
上記光透過層が、光透過性シートと、上記光透過性シートを基板に貼り合わせるための接着層とからなることを特徴とする請求項１記載の光記録媒体。
【請求項１２】
上記接着層が感圧性粘着剤からなることを特徴とする請求項１１記載の光記録媒体。
【請求項１３】
上記接着層が紫外線硬化樹脂からなることを特徴とする請求項１１記載の光記録媒体。
【請求項１４】
基板の一主面に、少なくとも、反射層、下層誘電体層、記録層、上層電体層および光透過層を順次積層した構成を有し、
４００ｎｍ以上４１０ｎｍ以下の範囲の波長にある光を、０．８４以上０．８６以下の範囲の開口数を有する光学系により集光し、上記光透過層側から上記記録層に照射することにより、情報信号の記録および再生を行う光記録媒体の製造方法であって、
基板の一主面に反射層を形成する工程と、
第１の下層誘電体層および、上記第１の下層誘電体層を構成する材料と反射層を構成する材料とが反応することを防止する第２の下層誘電体層を上記反射層上に積層させることにより、下層誘電体層を形成する工程と、
上記下層誘電体層上に記録層を形成する工程と、
第１の上層誘電体層および、上記第１の上層誘電体層を構成する材料と光透過層を構成する材料とが反応することを防止する第２の上層誘電体層を上記記録層上に積層させることにより、上層誘電体を形成する工程と、
上記上層誘電体層上に光透過層を形成する工程と
を備えることを特徴とする光記録媒体の製造方法。
【請求項１５】
上記上層誘電体層および上記下層誘電体層を構成する材料の消衰係数ｋが、０＜ｋ≦３の関係を満たすことを特徴とする請求項１４記載の光記録媒体の製造方法。
【請求項１６】
上記第１の下層誘電体層が硫化亜鉛と酸化シリコンとの混合体からなり、上記第２の下層誘電体層が窒化シリコンからなることを特徴とする請求項１４記載の光記録媒体の製造方法。
【請求項１７】
上記第１の上層誘電体層が硫化亜鉛と酸化シリコンとの混合体からなり、上記第２の上層誘電体層が窒化シリコンからなることを特徴とする請求項１４記載の光記録媒体の製造方法。
【請求項１８】
上記記録層が、相変化記録層であることを特徴とする請求項１４記載の光記録媒体の製造方法。
【請求項１９】
上記相変化記録層がＳｂＴｅ系合金材料からなり、上記反射層がＡｇ系合金材料からなることを特徴とする請求項１８記載の光記録媒体の製造方法。
【請求項２０】
上記ＳｂＴｅ系合金材料がＧｅ、ＳｂおよびＴｅからなり、上記Ａｇ系合金材料がＡｇ、ＮｄおよびＣｕからなることを特徴とする請求項１９記載の光記録媒体の製造方法。
【請求項２１】
上記相変化記録層において、Ｇｅの含有率が２原子パーセント以上８原子パーセント以下であり、Ｔｅに対するＳｂの比率が３．４倍以上４．０倍以下であり
上記反射層において、Ｎｄの含有率が０．４原子パーセント以上０．７原子パーセント以下であり、Ｃｕの含有率が０．６原子パーセント以上０．９原子パーセント以下である
ことを特徴とする請求項２０記載の光記録媒体の製造方法。
【請求項２２】
上記相変化記録層において、Ｇｅの含有率が、２原子パーセント以上８原子パーセント以下であり、Ｔｅに対するＳｂの比率が４．２倍以上４．８倍以下であり、
上記反射層において、Ｎｄの含有率が０．４原子パーセント以上０．７原子パーセント以下、Ｃｕの含有率が０．６原子パーセント以上０．９原子パーセント以下である
ことを特徴とする請求項２０記載の光記録媒体の製造方法。
【請求項２３】
上記反射層の厚さが８０ｎｍ以上１４０ｎｍ以下、
上記第２の下層誘電体層の厚さが８ｎｍ以上１４ｎｍ以下、
上記第１の下層誘電体層の厚さが４ｎｍ以上１０ｎｍ以下、
上記記録層の厚さが８ｎｍ以上１６ｎｍ以下、
上記第１の上層誘電体層の厚さが４ｎｍ以上１２ｎｍ以下、
上記第２の上層誘電体層の厚さが３６ｎｍ以上４６ｎｍ以下
であることを特徴とする請求項１４記載の光記録媒体の製造方法。
【請求項２４】
上記光透過層が、接着層により光透過性シートを上記上層誘電体層に貼り合わせることにより形成されることを特徴とする請求項１４記載の光記録媒体の製造方法。
【請求項２５】
上記接着層が感圧性粘着剤からなることを特徴とする請求項２４記載の光記録媒体の製造方法。
【請求項２６】
上記接着層が紫外線硬化樹脂からなることを特徴とする請求項２４記載の光記録媒体の製造方法。
【手続補正２】
【補正対象書類名】明細書
【補正対象項目名】００５１
【補正方法】変更
【補正の内容】
【００５１】
光透過層７は、平面円環形状を有する光透過性シート（フィルム）と、この光透過性シートを上層誘電体層６に貼り合わせるための接着層（共に図示せず）とから構成される。接着層は、例えば紫外線硬化樹脂あるいは感圧性粘着剤（ＰＳＡ：Pressure Sensitive Adhesive）からなる。


【手続補正３】
【補正対象書類名】明細書
【補正対象項目名】００７０
【補正方法】変更
【補正の内容】
【００７０】
次に、基板２を、例えばＳｂＴｅ系合金からなるターゲット２８が設置された第４のスパッタリング装置２０に搬入し、パレット２６に固定する。次に、真空チャンバ２１内を所定の圧力になるまで真空引きする。その後、例えばＡｒガスなどの不活性ガスを真空チャンバ２１内に導入し、スパッタリングを行うことにより、例えばＳｂＴｅ系合金からなる記録層５を第１の下層誘電体層１２上に形成する。
このスパッタリングプロセスにおける成膜条件の一例を以下に示す。
真空到達度：１．０×１０−５Ｐａ
雰囲気：１．０〜３．０×１００Ｐａ
投入電力：１〜３ｋＷｈ


【手続補正４】
【補正対象書類名】明細書
【補正対象項目名】０１１０
【補正方法】変更
【補正の内容】
【０１１０】
また、図７に示すように、本発明者は、上述した実施例２５〜３４に対して、線速度５．２８ｍ／ｓ（１×）により情報信号の記録を行い、ジッター値、記録感度および保存特性を評価した。なお、評価に際して用いられる記録発行パターンおよび情報信号記録時の各条件は、実施例１〜２４の評価に際して用いられたものと同様である。


【手続補正５】
【補正対象書類名】明細書
【補正対象項目名】図７
【補正方法】変更
【補正の内容】
【図７】実施例２５〜３４の条件およびその評価結果を示す表である。


【手続補正６】
【補正対象書類名】明細書
【補正対象項目名】図８
【補正方法】変更
【補正の内容】
【図８】実施例３５〜４４の条件およびその評価結果を示す表である。


【手続補正７】
【補正対象書類名】図面
【補正対象項目名】図２
【補正方法】変更
【補正の内容】
【図２】
2004265465.tif 000016
【手続補正８】
【補正対象書類名】図面
【補正対象項目名】図５
【補正方法】変更
【補正の内容】
【図５】
2004265465.tif 000017
【手続補正９】
【補正対象書類名】図面
【補正対象項目名】図６
【補正方法】変更
【補正の内容】
【図６】
2004265465.tif 000018
【手続補正１０】
【補正対象書類名】図面
【補正対象項目名】図７
【補正方法】変更
【補正の内容】
【図７】
2004265465.tif 000019
【手続補正１１】
【補正対象書類名】図面
【補正対象項目名】図８
【補正方法】変更
【補正の内容】
【図８】
2004265465.tif 000020